СПОСОБ ВЫЩЕЛАЧИВАНИЯ БОКСИТОВ

2
ку
2
ку
1. Способ выщелачивания бокситов, включающий приготовление сырой бокситовой пульпы путем смешения дробленого боксита с алюминатно-щелочным раствором с концентрацией 170-230 г/л NаО, мокрый размол смеси, нагрев полученной пульпы до заданной температуры выщелачивания с последующей выдержкой, охлаждение, разбавление и разделение твердой и жидкой фаз пульпы сгущением или фильтрованием, отличающийся тем, что после нагрева бокситовую пульпу разбавляют слабым алюминатно-щелочным раствором до концентрации 100-160 г/л NаО и выдерживают при температуре не менее 125°С в течение 0,5-3 ч.
2. Способ по п.1, отличающийся тем, что бокситовую пульпу нагревают до 150÷180°С, разбавляют алюминатно-щелочным раствором и выдерживают при температуре 150÷160°С.
2
ку
3. Способ по п.1, отличающийся тем, что для разбавления бокситовой пульпы используют промывную воду от промывки красного шлама с концентрацией по NаО до 75 г/л.
4. Способ по п.1, отличающийся тем, что бокситовую пульпу после разбавления дополнительно подогревают через греющую поверхность, установленную непосредственно в авктоклаве или в отдельном кожухотрубном теплообменнике.
5. Способ по п.1, отличающийся тем, что после нагрева бокситовой пульпы до заданной температуры ее выдерживают при температуре 140-160°С перед разбавлением слабым алюминатным раствором.